a1分子中に少なくとも2個のN-置換マレイミド基を有するマレイミド化合物、b分子構造中に酸性置換基を有するシリコーン化合物、及びc熱硬化性樹脂を含有することを特徴とする熱硬化性樹脂組成物。さらに、d1分子中に少なくとも2個の1級アミノ基を有するアミン化合物を含有する請求項1に記載の熱硬化性樹脂組成物。さらに、e下記一般式Iに示す酸性置換基を有するアミン化合物を含有する請求項1又は2に記載の熱硬化性樹脂組成物。式I中、R1は複数ある場合には各々独立に、酸性置換基である水酸基、カルボキシル基又はスルホン酸基を示し、R2は複数ある場合には各々独立に、水素原子、炭素数1~5の脂肪族炭化水素基、又はハロゲン原子を示し、xは1~5の整数、yは0~4の整数、xyは5である前記b成分が両末端に酸性置換基を有するシリコーン化合物である請求項1~3のいずれか1項に記載の熱硬化性樹脂組成物。前記b成分がどちらか一方の末端に酸性置換基を有するシリコーン化合物である請求項1~3のいずれか1項に記載の熱硬化性樹脂組成物。前記b成分が側鎖に酸性置換基を有するシリコーン化合物である請求項1~3のいずれか1項に記載の熱硬化性樹脂組成物。前記b成分が側鎖及び少なくとも一方の末端に酸性置換基を有するシリコーン化合物である請求項1~3のいずれか1項に記載の熱硬化性樹脂組成物。前記b成分の酸性置換基が水酸基、カルボキシル基、チオール基及びシラノール基からなる群から選ばれる少なくとも1種である請求項1~7のいずれか1項に記載の熱硬化性樹脂組成物。前記c成分がエポキシ樹脂又はシアネート樹脂である請求項1~8のいずれか1項に記載の熱硬化性樹脂組成物。さらに、f無機充填材を含有する請求項1~9のいずれか1項に記載の熱硬化性樹脂組成物。請求項1~10のいずれか1項に記載の熱硬化性樹脂組成物を用いてなるプリプレグ。請求項11に記載のプリプレグを用いて積層成形されてなる積層板。請求項12に記載の積層板を用いて製造されてなる多層プリント配線板。本発明は、低吸水性、低熱膨張性に優れる熱硬化性樹脂組成物、及びこれを用いたプリプレグ、積層板、並びにプリント配線板を提供することを目的とするものである。本発明者らは、上記課題を解決するために鋭意研究した結果、マレイミド化合物、酸性置換基を有するシリコーン化合物、及び熱硬化性樹脂を含有する熱硬化性樹脂組成物が上記課題を解決し得ることを見出し、本発明を完成するに至った。すなわち、本発明は、次の1~13に示す発明に関する。1a1分子中に少なくとも2個のN-置換マレイミド基を有するマレイミド化合物、b分子構造中に酸性置換基を有するシリコーン化合物、及びc熱硬化性樹脂を含有することを特徴とする熱硬化性樹脂組成物。2さらに、d1分子中に少なくとも2個の1級アミノ基を有するアミン化合物を含有する上記1に記載の熱硬化性樹脂組成物。3さらに、e下記一般式Iに示す酸性置換基を有するアミン化合物を含有する上記1又は2に記載の熱硬化性樹脂組成物。式I中、R1は複数ある場合には各々独立に、酸性置換基である水酸基、カルボキシル基又はスルホン酸基を示し、R2は複数ある場合には各々独立に、水素原子、炭素数1~5の脂肪族炭化水素基、又はハロゲン原子を示し、xは1~5の整数、yは0~4の整数、xyは5である4前記b成分が両末端に酸性置換基を有するシリコーン化合物である上記1~3のいずれかに記載の熱硬化性樹脂組成物。5前記b成分がどちらか一方の末端に酸性置換基を有するシリコーン化合物である上記1~3のいずれかに記載の熱硬化性樹脂組成物。6前記b成分が側鎖に酸性置換基を有するシリコーン化合物である上記1~3のいずれかに記載の熱硬化性樹脂組成物。7前記b成分が側鎖及び少なくとも一方の末端に酸性置換基を有するシリコーン化合物である上記1~3のいずれかに記載の熱硬化性樹脂組成物。8前記b成分の酸性置換基が水酸基、カルボキシル基、チオール基及びシラノール基からなる群から選ばれる少なくとも1種である上記1~7のいずれかに記載の熱硬化性樹脂組成物。9前記c成分がエポキシ樹脂又はシアネート樹脂である1~8のいずれかに記載の熱硬化性樹脂組成物。10さらに、f無機充填材を含有する1~9のいずれかに記載の熱硬化性樹脂組成物。111~10のいずれかに記載の熱硬化性樹脂組成物を用いてなるプリプレグ。12上記11に記載のプリプレグを用いて積層成形されてなる積層板。13上記12に記載の積層板を用いて製造されてなる多層プリント配線板。本発明によれば、低吸水性、低熱膨張性に優れる熱硬化性樹脂組成物を提供することができる。該熱硬化性樹脂組成物を用いて得られるプリプレグは低吸水性、低熱膨張性に優れ、積層板、並びにプリント配線板に好適に使用することができる。本発明の熱硬化性樹脂組成物は、a1分子中に少なくとも2個のN-置換マレイミド基を有するマレイミド化合物、b分子構造中に酸性置換基を有するシリコーン化合物、及びc熱硬化性樹脂を含有することを特徴とする。以下、各構成成分について詳細に説明する。本発明の成分aの1分子構造中に少なくとも2個のN-置換マレイミド基を有するマレイミド化合物は、例えば、N、N-エチレンビスマレイミド、N、N-ヘキサメチレンビスマレイミド、N、N-ビスマレイミド、N、N-1、3-ビスマレイミド、N、N-フェニルケトン、2、2-ビス4-マレイミドフェニルジスルフィド、ビス4-マレイミドフェニルジスルフィド、ビス4--α、α-ジメチルベンジルベンゼン、1、3-ビス4--α、α-ジメチルベンジルベンゼン、1、4-ビス4--α、α-ジメチルベンジルベンゼン、1、3-ビス4--α、α-ジメチルベンジルベンゼン、1、4-ビス4--3、5-ジメチル-α、α-ジメチルベンジルベンゼン、1、3-ビス4--3、5-ジメチル-α、α-ジメチルベンジルベンゼン、1、4-ビス4--3、5-ジメチル-α、α-ジメチルベンジルベンゼン、1、3-ビス4--3、5-ジメチル-α、α-ジメチルベンジルベンゼン、ポリフェニルメタンマレイミド等が挙げられ、これらのマレイミド化合物は、単独で、又は2種類以上を混合して用いてもよい。これらの中で、反応率が高く、より高耐熱性化できるビス4-マレイミドフェニルメタン、ビス4-マレイミドフェニルスルホン、3、3-ジメチル-5、5-ジエチル-4、4-ジフェニルメタンビスマレイミド、2、2-ビス4-製、商品名硬化促進剤G-8009L:イソシアネートマスクイミダゾール第一工業製薬株製、商品名表から明らかなように、本発明の実施例では、ガラス転移温度、熱膨張率、吸湿性、銅付はんだ耐熱性、そり特性に優れている。一方、比較例は、ガラス転移温度、熱膨張率、吸湿性、銅付はんだ耐熱性、そり特性において実施例よりも特性が劣っている。